(57)【要約】  本発明は、正極、リチウム金属負極、及び前記正極と前記リチウム金属負極との間に介在されたセパレータを備える電極組立体と、前記電極組立体を含浸させる非水電解液とを含むリチウム金属二次電池であって、前記リチウム金属負極と前記セパレータとの間に介在された保護層をさらに含み、前記保護層が硫黄鎖基を有する高分子を含むことを特徴とするリチウム金属二次電池、及びそれを含む電池モジュールに関する。
2021501456.tif 000002
【特許請求の範囲】
【請求項１】
正極、負極、及び前記正極と前記負極との間に介在されたセパレータを備える電極組立体と、
前記電極組立体を含浸させる非水電解液と、を含む二次電池であって、
前記負極がリチウム金属を含み、
前記二次電池は、前記負極と前記セパレータとの間に介在された保護層をさらに含み、
前記保護層が、硫黄鎖基を有する高分子を含む、リチウム金属二次電池。
【請求項２】
前記硫黄鎖基を有する高分子が、硫酸基（ＳＯ４２−）を有する高分子とリチウムポリスルフィド（Ｌｉ２Ｓｎ、０＜ｎ＜１０）との求核置換反応の結果物である、請求項１に記載のリチウム金属二次電池。
【請求項３】
前記硫酸基（ＳＯ４２−）を有する高分子がカラギーナン高分子を含む、請求項２に記載のリチウム金属二次電池。
【請求項４】
前記カラギーナン高分子がλ−カラギーナンを含む、請求項３に記載のリチウム金属二次電池。
【請求項５】
前記保護層が、保護層基材として、多孔性高分子層または無機物が混合された多孔性混合層を含み、前記硫黄鎖基を有する高分子が、前記保護層基材に導入された、請求項１から４のいずれか一項に記載のリチウム金属二次電池。
【請求項６】
前記非水電解液がＬｉＮＯ３を添加剤としてさらに含む、請求項１から５のいずれか一項に記載のリチウム金属二次電池。
【請求項７】
前記保護層の厚さが０．１μｍ〜１００μｍである、請求項１から６のいずれか一項に記載のリチウム金属二次電池。
【請求項８】
前記保護層が保護層基材を含み、前記保護層基材がビニリデン重合単位を含むポリビニリデン系高分子樹脂を含む、請求項１から４のいずれか一項に記載のリチウム金属二次電池。
【請求項９】
前記保護層が無機物粒子をさらに含み、前記無機物粒子がＢａＴｉＯ３、ＳｒＴｉＯ３、ＳｎＯ２、ＣｅＯ２、ＭｇＯ、ＮｉＯ、ＣａＯ、ＺｎＯ、ＺｒＯ２、Ｙ２Ｏ３、Ａｌ２Ｏ３、ＴｉＯ２、ＳｉＣ、またはこれらのうち二つ以上を含む、請求項８に記載のリチウム金属二次電池。
【請求項１０】
前記保護層の気孔度が５ｖｏｌ％〜９５ｖｏｌ％である、請求項１から９のいずれか一項に記載のリチウム金属二次電池。
【発明の詳細な説明】
【技術分野】
【０００１】
本発明は、安全性が向上したリチウム金属二次電池及びそれを含む電池モジュールに関し、より詳しくは、自己修復（ｓｅｌｆ−ｈｅａｌｉｎｇ）機能を有する保護層を含む安全性が向上したリチウム金属二次電池及びそれを含む電池モジュールに関する。
【０００２】
本出願は、２０１８年５月１０日出願の韓国特許出願第１０−２０１８−００５３８４６号に基づく優先権を主張し、当該出願の明細書及び図面に開示された内容は、すべて本出願に組み込まれる。
【背景技術】
【０００３】
リチウム二次電池は、高いエネルギー密度と長期寿命特性などの優れた性能のため、現在殆どの携帯用電子機器に用いられている。しかし、電気自動車及び大容量エネルギー貯蔵装置向けの中大型電池市場の成長により、従来のリチウムイオン電池よりも高いエネルギー密度を有する次世代リチウム二次電池の開発が必要となっている。
【０００４】
高容量高エネルギーを有する次世代リチウム二次電池として、リチウム金属負極を用いた電池が脚光を浴びているが、リチウム金属電池、リチウム硫黄電池及びリチウム空気電池が代表的である。負極として使用されるリチウム金属は、低い密度（０．５４ｇ／ｃｍ３）と低い標準還元電位（−３．０４５Ｖ、標準水素電極基準）を有するため、高容量と高い体積（または高い重量）当りエネルギー密度の具現が可能である。
【０００５】
しかし、リチウム金属二次電池は、リチウムデンドライトの形成及び低いクーロン効率という大きい問題を有する。電池の電気化学的なサイクル駆動過程において、リチウム金属負極では樹脂状のリチウムデンドライト及び不活性リチウム（ｄｅａｄ  ｌｉｔｈｉｕｍ）が形成されて活物質の損失を引き起こす。また、リチウム金属は、高い反応性のため、電解液及び残存水分との反応を通じて表面に不動態層（Ｓｏｌｉｄ  Ｅｌｅｃｔｒｏｌｙｔｅ  Ｉｎｔｅｒｐｈａｓｅ；ＳＥＩ）を形成するが、デンドライト及び不活性リチウムの生成による電極表面積の増加によって不動態層が破壊されて再び形成される過程が繰り返される。したがって、リチウム金属及び電解液が継続的に消耗され、これはリチウム金属負極の低いクーロン効率及び短いサイクル寿命をもたらす。また、リチウムデンドライトがセパレータを貫通して成長すれば、内部短絡が発生し、火事、爆発などの安全性問題を引き起こすおそれがある。
【０００６】
したがって、高性能高安全性のリチウム金属電池を具現するため、リチウムデンドライト成長の抑制及びリチウム金属負極の可逆性向上が必須となる。
【０００７】
先行研究を通じて、ｉｎ−ｓｉｔｕ不動態層（ＳＥＩ）またはｅｘ−ｓｉｔｕ保護層を導入したリチウム金属負極におけるデンドライト成長の抑制効果及び性能向上が報告されている。したがって、リチウム金属負極の安定的な界面のため、保護層の設計及び開発が重要である。
【発明の概要】
【発明が解決しようとする課題】
【０００８】
したがって、本発明が解決しようとする課題は、硫黄鎖基を有する高分子を含む保護層をリチウム金属負極の保護層として使用して、リチウム金属負極の表面に化学的に安定的なスルフィド系列の界面を形成し、特定位置における急激なリチウムデンドライトの成長を防止する、自己修復機能を有するリチウム金属二次電池及びそれを含む電池モジュールを提供することである。
【課題を解決するための手段】
【０００９】
本発明は、上記の技術的課題を解決するために導出されたものである。本発明の第１態様は、リチウム金属二次電池に関し、前記リチウム金属二次電池は、正極、負極、及び前記正極と前記負極との間に介在されたセパレータを備える電極組立体と、前記電極組立体を含浸させる非水電解液とを含む二次電池であって、前記負極がリチウム金属を含み、前記二次電池は、前記負極と前記セパレータとの間に介在された保護層をさらに含み、前記保護層が硫黄鎖基を有する高分子を含む。
【００１０】
本発明の第２態様によれば、第１態様において、前記硫黄鎖基を有する高分子が、硫酸基（ＳＯ４２−）を有する高分子とリチウムポリスルフィド（Ｌｉ２Ｓｎ、０＜ｎ＜１０）との求核置換反応の結果物である。
【００１１】
本発明の第３態様によれば、第２態様において、前記硫酸基（ＳＯ４２−）を有する高分子がカラギーナン（ｃａｒｒａｇｅｅｎａｎ）高分子を含む。
【００１２】
本発明の第４態様によれば、第３態様において、前記カラギーナン高分子がλ−カラギーナンを含む。
【００１３】
本発明の第５態様によれば、第１〜第４態様のいずれか一つにおいて、前記保護層が、保護層基材として多孔性高分子層または無機物が混合された多孔性混合層を含み、前記保護層基材に硫黄鎖基を有する高分子が導入されたものである。
【００１４】
本発明の第６態様によれば、第１〜第５態様のいずれか一つにおいて、前記非水電解液がＬｉＮＯ３を添加剤としてさらに含む。
【００１５】
本発明の第７態様によれば、第１〜第６態様のいずれか一つにおいて、前記保護層の厚さが０．１μｍ〜１００μｍである。
【００１６】
本発明の第８態様によれば、第１〜第７態様のいずれか一つにおいて、前記保護層が保護層基材を含み、前記保護層基材がビニリデン重合単位を含むポリビニリデン系高分子樹脂を含む。
【００１７】
本発明の第９態様によれば、第１〜第８態様のいずれか一つにおいて、前記保護層が無機物粒子をさらに含み、前記無機物粒子がＢａＴｉＯ３、ＳｒＴｉＯ３、ＳｎＯ２、ＣｅＯ２、ＭｇＯ、ＮｉＯ、ＣａＯ、ＺｎＯ、ＺｒＯ２、Ｙ２Ｏ３、Ａｌ２Ｏ３、ＴｉＯ２、ＳｉＣ、またはこれらのうち二つ以上を含む。
【００１８】
本発明の第１０態様によれば、第１〜第９態様のいずれか一つにおいて、前記保護層の気孔度が５ｖｏｌ％〜９５ｖｏｌ％である。
【発明の効果】
【００１９】
本発明の一態様によれば、リチウム金属負極の保護層に硫黄鎖基を有する高分子を含むことで、リチウム金属負極の表面に化学的に安定的なスルフィド系列の界面を形成することができ、これを通じて急激なリチウムデンドライトの成長を防止することができ、結果的に電池の安全性を向上させることができる。
【００２０】
このような硫黄鎖基は、リチウム金属の代わりに還元されることで、特定の位置に反応が過度に集中することを防止し、保護層の劣化を防止する自己修復作用を果たす。
【００２１】
さらに、このような硫黄鎖基は、高分子に固定されているが、反応に必要な所定の量のみが切断されて、持続的に反応に関与するようになる。
【００２２】
本明細書に添付される次の図面は、本発明の望ましい実施形態を例示するものであり、発明の詳細な説明とともに本発明の技術的な思想をさらに理解させる役割をするものであるため、本発明は図面に記載された事項だけに限定されて解釈されてはならない。
【図面の簡単な説明】
【００２３】
【図１】リチウムポリスルフィド溶液の色変化及びＵＶ−ＶＩＳ分析を通じたλ−カラギーナン高分子との反応性を示した図である。
【図２】リチウムポリスルフィド溶液とλ−カラギーナン高分子との反応前後のＸＰＳ分析グラフである。
【図３】比較例及び実施例で製造したセルを駆動した後、デンドライトによる短絡（ｓｈｏｒｔ  ｃｉｒｃｕｉｔ）が生じるまでのサイクル数を比べて示したグラフである。
【図４】比較例及び実施例で製造した保護層のイオン伝導度を比べて示したグラフである。
【発明を実施するための形態】
【００２４】
以下、本発明を詳しく説明する。本明細書及び特許請求の範囲に使われた用語や単語は通常的や辞書的な意味に限定して解釈されてはならず、発明者自らは発明を最善の方法で説明するために用語の概念を適切に定義できるという原則に則して本発明の技術的な思想に応ずる意味及び概念で解釈されねばならない。
【００２５】
したがって、本明細書に記載された実施形態及び図面に示された構成は、本発明のもっとも望ましい一実施形態に過ぎず、本発明の技術的な思想のすべてを代弁するものではないため、本出願の時点においてこれらに代替できる多様な均等物及び変形例があり得ることを理解せねばならない。
【００２６】
本発明の一態様によれば、正極、リチウム金属負極、及び前記正極と前記リチウム金属負極との間に介在されたセパレータを備える電極組立体と、前記電極組立体を含浸させる非水電解液とを含むリチウム金属二次電池に関し、前記リチウム金属負極と前記セパレータとの間に介在された保護層をさらに含み、前記保護層は硫黄鎖基を有する高分子を含むことを特徴とする。
【００２７】
本発明の硫黄鎖基を有する高分子は、リチウム金属負極の表面に化学的に安定的なスルフィド系列の界面を形成することができ、これを通じて急激なリチウムデンドライトの成長を防止することができ、結果的に電池の安全性を向上させることができる。
【００２８】
そして、このような硫黄鎖基は、リチウム金属の代わりに還元されることで、特定の位置に反応が過度に集中することを防止し、保護層の劣化を防止する自己修復作用を果たす。
【００２９】
さらに、このような硫黄鎖基は、保護層の高分子に固定されているが、反応に必要な所定の量のみが切断されて、持続的に反応に関与するようになる。
【００３０】
ここで、前記硫黄鎖基を有する高分子は、硫酸基（ＳＯ４２−）を有する高分子とリチウムポリスルフィド（Ｌｉ２Ｓｎ）との求核置換反応の結果物であり得る。本発明の一実施形態において、前記ｎは０＜ｎ＜１０の値を有し得る。前記硫酸基（ＳＯ４２−）は良好な離脱基であって、リチウムポリスルフィド（Ｌｉ２Ｓｎ）と自発的に求核置換反応を起こし、このような反応を通じて置換された硫黄鎖基を有する高分子を形成することができる。下記の化学反応式１は、カラギーナン分子の求核置換反応によって形成された、置換された硫黄鎖基を有するカラギーナンの例を構造式で示したものである。
【００３１】
【化１】
2021501456.tif 000003
【００３２】
このとき、前記硫酸基を有する高分子はカラギーナン（ｃａｒｒａｇｅｅｎａｎ）高分子であり得るが、これに限定されることはない。また、前記カラギーナン高分子はκ−カラギーナン、ι−カラギーナン及びλ−カラギーナンなどであり得るが、最も望ましくはλ−カラギーナンであり得る。
【００３３】
ここで、前記非水電解液の添加剤としてＬｉＮＯ３をさらに含むことができるが、ＬｉＮＯ３の存在によって、リチウム金属負極の表面に、より安定的であって伝導性に優れるスルフィド系列の界面を形成することができる。
【００３４】
本発明による保護層は、負極表面上で発生し得るデンドライトの成長を抑制し、電解質と負極との化学反応を防止する役割を果たすものである。
【００３５】
本発明において、前記保護層は高分子材料及び／または無機物を含むことができ、気孔が形成された多孔層の特性を有し得る。保護層は、使用される材料によって、多孔性高分子層、多孔性無機物層、バインダー樹脂と無機物とが混合された多孔性混合層、または、多孔性高分子層と多孔性無機物層とが積層された複合多孔層の構造を有し得る。
【００３６】
本発明の一実施形態において、前記保護層は、保護層基材として、高分子を含む多孔性高分子層、または、バインダー樹脂と無機物とが混合された多孔性混合層を使用でき、前記保護層基材に硫黄鎖基を有する高分子が導入された形態であり得る。
【００３７】
このように本発明による保護層は、多孔性の構造を有することで、保護層が負極活物質層の表面を被覆しても負極活物質層への電解質の流入が円滑であり、電極組立体を製造してから電解質を注入する場合、保護層内に電解質を十分保有することができる。また、前記保護層が内部に電解質を十分保有することによって、リチウム金属二次電池の駆動過程で電解質が枯渇する現象を遅らせることができ、結果的にリチウム金属二次電池の寿命が短縮する現象を遅らせることができる。
【００３８】
一方、硫黄鎖基を有する高分子を保護層に導入する方法としては、これに限定されないが、硫黄鎖基を有する高分子を適正量の溶媒に溶解させた溶液で保護層基材をディップコーティングする方法が挙げられる。
【００３９】
前記溶媒は、硫黄鎖基を有する高分子が溶解でき、性質に影響を及ぼさない種類であれば、制限なく使用することができる。前記溶媒の例としては、水、メタノール、エタノール、プロパノール、イソプロパノール、アセトン、ジメチルホルムアミド、ジメチルアセトアミド、クロロホルム、ジクロロメタン、トリクロロエチレン、ノルマルヘキサンまたはこれらの混合物が挙げられる。例えば、メタノール、エタノール、プロパノール、イソプロパノール、アセトンであり得、これらのうち一つ以上を含むことができる。
【００４０】
このとき、前記硫黄鎖基を有する高分子を溶解させた溶液の濃度は、０．１重量％〜２．０重量％、望ましくは０．２重量％〜１．０重量％、より望ましくは０．６重量％〜０．８重量％であり得る。上記の数値範囲の下限値未満であれば、硫黄鎖基を有する高分子を添加することによる効果が低く、上限値を超過すれば、前記硫黄鎖基を有する高分子によって保護層のイオン伝導度が減少し、サイクル寿命特性がかえって減少するおそれがあって望ましくない。
【００４１】
本発明の一実施形態において、前記保護層の気孔の大きさは０．０１〜１０μｍであり得る。一方、前記保護層の気孔度は５ｖｏｌ％〜９５ｖｏｌ％である。前記気孔度は、電解液保有の面から、望ましくは２５ｖｏｌ％〜７０ｖｏｌ％であり得る。一方、本発明において、気孔度及び気孔の大きさは、窒素などの吸着気体を用いてベルジャパン（ＢＥＬ  ＪＡＰＡＮ）社製のＢＥＬＳＯＲＰ（ＢＥＴ装置）を用いて測定するか、若しくは、水銀圧入ポロシメトリー（Ｍｅｒｃｕｒｙ  ｉｎｔｒｕｓｉｏｎ  ｐｏｒｏｓｉｍｅｔｒｙ）またはキャピラリーフローポロシメトリー（ｃａｐｉｌｌａｒｙ  ｆｌｏｗ  ｐｏｒｏｓｉｍｅｔｒｙ）のような方法で測定できる。または、本発明の一実施形態において、得られたコーティング層の厚さ及び重さを測定し、コーティング層の理論密度から気孔度を計算することもできる。
【００４２】
本発明の一実施形態において、前記保護層の多孔性構造を形成する方法は特に制限されない。例えば、多孔性高分子層の場合、高分子樹脂と、ポリカーボネートやワックスのような気孔形成剤とを混合してフィルム形態に製膜した後、前記気孔形成剤を除去することで、気孔形成剤が溶出した箇所に気孔を形成可能である。また、このような保護層基材は、気孔形成の面から、さらに、機械的物性改善の面から、無機物粒子がさらに含まれる多孔性混合層の形態で製造されてもよい。このような方法の外にも、乾式法、湿式法、相分離法または相転移法などを通じて多孔性特性を有する保護層を形成してもよい。
【００４３】
本発明の一実施形態において、前記保護層に含まれる高分子樹脂は、保護層に多孔性特性を付与可能であって、上述したような保護層の機能を果たせるものであれば、その種類に特に限定はない。例えば、前記高分子樹脂は、ビニリデン重合単位を含むポリビニリデン系高分子樹脂を含むことができる。このようなポリビニリデン系高分子樹脂は、例えば、ポリビニリデン、ポリフッ化ビニリデン−ヘキサフルオロプロピレン、ポリフッ化ビニリデン−トリクロロエチレンなどがあり、これらのうち一つ以上を含むことができるが、これらに特に限定されることはない。また、前記高分子樹脂は、上述したポリビニリデン系高分子樹脂とともに、又は、独立的に、ポリオレフィン樹脂、ポリエチレンテレフタレート、ポリブチレンテレフタレート、ポリアセタール、ポリアミド、ポリカーボネート、ポリイミド、ポリエーテルエーテルケトン、ポリエーテルスルホン、ポリフェニレンオキシド、ポリフェニレンスルフィド、ポリエチレンナフタレートのうち一つ以上を含むことができる。
【００４４】
本発明の一実施形態において、前記保護層に含まれる無機物粒子は、保護層に多孔性特性を付与でき、上述したような保護層の機能を果たすことができ、電池の作動電圧範囲（例えば、Ｌｉ／Ｌｉ＋基準で０〜５Ｖ）で酸化及び／または還元反応が起きないものであれば、特に制限されない。このような無機物粒子の例としては、ＢａＴｉＯ３、ＳｒＴｉＯ３、ＳｎＯ２、ＣｅＯ２、ＭｇＯ、ＮｉＯ、ＣａＯ、ＺｎＯ、ＺｒＯ２、Ｙ２Ｏ３、Ａｌ２Ｏ３、ＴｉＯ２、ＳｉＣなどがあり、これらのうち一つ以上を含むことができる。前記無機物粒子の粒径は、特定の範囲に限定されず、保護層の厚さ、気孔度及び気孔の大きさを考慮して適切な大きさを選択することができる。
【００４５】
本発明の一実施形態において、前記保護層の厚さは特に制限されないが、０．１〜１００μｍであり得る。本発明の具体的な一実施形態において、前記保護層の厚さは上記の範囲内で０．１μｍ以上、０．２μｍ以上、１μｍ以上、１０μｍ以上または１５μｍ以上であり得、７０μｍ以下、５０μｍ以下、３０μｍ以下、１０μｍ以下、８μｍ以下、または５μｍ以下であり得る。例えば、前記保護層の厚さは１０μｍ〜５０μｍであり得る。上記の数値範囲内であれば、保護層が電解質を十分保有できて電池駆動中に電解質が枯渇する問題を遅らせることができ、リチウム金属二次電池の寿命特性を改善させることができる。前記保護層の厚さが上記の数値範囲の下限値未満であれば、保護層としての役割を果たせず、上記の数値範囲の上限値を超えれば、電極の抵抗が大きくなって望ましくない。
【００４６】
このように本発明による電池は、電極、特に負極の表面が上述した特徴を有する保護層で被覆されているため、負極から保護層の気孔の間または保護層の欠陥などを通じてリチウムデンドライトが成長する場合、リチウムデンドライトの表面にスルフィド系不動態膜（ｐａｓｓｉｖａｔｉｏｎ  ｌａｙｅｒ）を形成することで、リチウムデンドライトのさらなる成長を抑制する効果がある。すなわち、保護層に含まれた高分子の硫黄鎖基がリチウムデンドライトと反応してリチウムスルフィド（Ｌｉ２Ｓ）やリチウムジスルフィド（Ｌｉ２Ｓ２）などの副産物を生成し、リチウムデンドライトがこのような副産物を含む不動態膜で被覆される。また、このとき、ＬｉＮＯ３が存在すれば、化学的により安定的な不動態膜が形成される。これによって、リチウム金属が電解質によって腐食することが防止され、デッドリチウム、すなわち充放電反応に参加できないリチウムの発生が減少する。したがって、負極の非可逆容量の発生を減少させることができる。
【００４７】
一方、本発明における正極は、正極集電体上に正極活物質、導電材及びバインダーの混合物である電極合剤を塗布した後、乾燥して製造し、必要に応じて、前記混合物に充填剤をさらに添加してもよい。
【００４８】
前記正極集電体は、一般に、３μｍ〜５００μｍの厚さで製造される。このような正極集電体は、当該電池に化学的変化を誘発せず高い導電性を有するものであれば特に制限されなく、例えば、ステンレス鋼、アルミニウム、ニッケル、チタン、焼成炭素、またはアルミニウムやステンレス鋼の表面にカーボン、ニッケル、チタン、銀などで表面処理したものなどを使用することができる。集電体は、その表面に微細な凹凸を形成して正極活物質の接着力を高めることもでき、フィルム、シート、ホイル、ネット、多孔質体、発泡体、不織布体などの多様な形態が可能である。
【００４９】
前記導電材は、通常、正極活物質を含む混合物の全体重量を基準にして１重量％〜５０重量％で添加される。このような導電材は、当該電池に化学的変化を誘発せず導電性を有するものであれば特に制限されなく、例えば、天然黒鉛や人造黒鉛などの黒鉛；アセチレンブラック、ケッチェンブラック、チャンネルブラック、ファーネスブラック、ランプブラック、サーマルブラックなどのカーボンブラック；炭素繊維や金属繊維などの導電性繊維；炭素ナノチューブなどの導電性チューブ；フルオロカーボン、アルミニウム、ニッケル粉末などの金属粉末；酸化亜鉛、チタン酸カリウムなどの導電性ウィスカー；酸化チタンなどの導電性金属酸化物；ポリフェニレン誘導体などの導電性素材などを使用することができる。
【００５０】
前記バインダーは、活物質と導電材などとの結合、及び集電体に対する結合を補助する成分であって、通常、正極活物質を含む混合物の全体重量を基準にして１〜５０重量％で添加される。このようなバインダーの例としては、ポリフッ化ビニリデン、ポリビニルアルコール、カルボキシメチルセルロース（ＣＭＣ）、澱粉、ヒドロキシプロピルセルロース、再生セルロース、ポリビニルピロリドン、テトラフルオロエチレン、ポリエチレン、ポリプロピレン、エチレン−プロピレン−ジエンターポリマー（ＥＰＤＭ）、スルホン化ＥＰＤＭ、スチレンブチレンゴム、フッ素ゴム、多様な共重合体などが挙げられる。
【００５１】
前記充填剤は、正極の膨張を抑制する成分として選択的に用いられ、当該電池に化学的変化を誘発せず、繊維状材料であれば特に制限されなく、例えば、ポリエチレン、ポリプロピレンなどのオレフィン系重合体；ガラス繊維、炭素繊維などの繊維状物質が使用される。
【００５２】
本発明で使用される正極活物質は、リチウム金属酸化物、リチウムを含まない金属酸化物から選択されるいずれか一つまたはこれらのうち２種以上の混合物であり得る。従来正極活物質として使用されるリチウム金属酸化物は、初期放電が可能である。しかし、安価であって安全性を確保可能な、リチウムを含まない金属酸化物を一部正極に混合するか、または、リチウムを含まない金属酸化物を１００％適用することも可能である。
【００５３】
このとき、前記リチウムを含まない金属酸化物としては、酸化バナジウム、酸化マンガン、酸化ニッケル、酸化コバルト、酸化ニオブ、リン酸鉄などが挙げられる。
【００５４】
一方、前記負極は、負極集電体、及び前記負極集電体上に形成された電極活物質層を含み、前記電極活物質層はリチウム金属を含む。本発明の一実施形態において、前記負極は、負極集電体、及び前記負極集電体上に形成されたリチウム金属層を含み得る。前記リチウム金属層は、板状の金属であって、容易に電極を製造できるように電極の形態に合わせて幅が調節され、厚さは０〜３００μｍであり得る。または、前記リチウム金属層は、蒸着などのリチウム金属の電着やリチウム金属粉末の塗布によって形成されたものであり得る。または、本発明の一実施形態において、リチウム金属層が前記負極集電体上に形成されていない場合であっても、充電時に正極からリチウムイオンが移動して、負極集電体の表面にリチウム金属層を生成するため、リチウム金属二次電池として作動するようになる。
【００５５】
そして、前記負極集電体の非制限的な例としては、銅、金、ニッケルまたは銅の合金、または、これらの組合せから製造されるホイルなどが挙げられる。
【００５６】
また、正極集電体と同様に、表面に微細な凹凸を形成してリチウム金属との結合力を強化させてもよく、フィルム、シート、ホイル、ネット、多孔質体、発泡体、不織布体などの多様な形態が可能である。
【００５７】
一方、本発明のリチウム金属二次電池に使用されるセパレータは、正極と負極との間に介在され、高いイオン透過度及び機械的強度を有する絶縁性の薄いフィルムである。
【００５８】
前記セパレータは、多孔性高分子基材からなり、前記多孔性高分子基材は、リチウム二次電池に通常使用される多孔性高分子基材であれば制限なく使用可能であって、例えばポリオレフィン系多孔性膜（ｍｅｍｂｒａｎｅ）または不織布を使用できるが、これらに特に限定されることはない。
【００５９】
前記ポリオレフィン系多孔性膜の例としては、高密度ポリエチレン、線状低密度ポリエチレン、低密度ポリエチレン、超高分子量ポリエチレンのようなポリエチレン、ポリプロピレン、ポリブチレン、ポリペンテンなどのポリオレフィン系高分子をそれぞれ単独でまたはこれらを混合した高分子から形成した膜が挙げられる。
【００６０】
前記不織布としては、ポリオレフィン系不織布の外に、例えば、ポリエチレンテレフタレート、ポリブチレンテレフタレート、ポリエステル、ポリアセタール、ポリアミド、ポリカーボネート、ポリイミド、ポリエーテルエーテルケトン、ポリエーテルスルホン、ポリフェニレンオキシド、ポリフェニレンスルフィド及びポリエチレンナフタレートなどをそれぞれ単独でまたはこれらを混合した高分子で形成した不織布が挙げられる。不織布の構造は、長繊維から構成されたスパンボンド不織布またはメルトブロー不織布であり得る。
【００６１】
前記多孔性高分子基材の厚さは、特に制限されないが、１μｍ〜５００μｍ、３μｍ〜３００μｍ、または、５μｍ〜５０μｍである。
【００６２】
多孔性高分子基材に存在する気孔の大きさ及び気孔度も特に制限されないが、それぞれ０．００１μｍ〜５０μｍ及び１０ｖｏｌ％〜９５ｖｏｌ％であり得る。
【００６３】
そして、本発明で使用される非水電解質に含まれる電解質塩はリチウム塩である。前記リチウム塩は、リチウム二次電池用電解質に通常使用されるものなどを制限なく使用できる。例えば、前記リチウム塩の陰イオンとしては、Ｆ−、Ｃｌ−、Ｂｒ−、Ｉ−、ＮＯ３−、Ｎ（ＣＮ）２−、ＢＦ４−、ＣｌＯ４−、ＰＦ６−、（ＣＦ３）２ＰＦ４−、（ＣＦ３）３ＰＦ３−、（ＣＦ３）４ＰＦ２−、（ＣＦ３）５ＰＦ−、（ＣＦ３）６Ｐ−、ＣＦ３ＳＯ３−、ＣＦ３ＣＦ２ＳＯ３−、（ＣＦ３ＳＯ２）２Ｎ−、（ＦＳＯ２）２Ｎ−、ＣＦ３ＣＦ２（ＣＦ３）２ＣＯ−、（ＣＦ３ＳＯ２）２ＣＨ−、（ＳＦ５）３Ｃ−、（ＣＦ３ＳＯ２）３Ｃ−、ＣＦ３（ＣＦ２）７ＳＯ３−、ＣＦ３ＣＯ２−、ＣＨ３ＣＯ２−、ＳＣＮ−及び（ＣＦ３ＣＦ２ＳＯ２）２Ｎ−からなる群より選択されたいずれか一つであり得る。
【００６４】
上述した非水電解質に含まれる有機溶媒としては、リチウム二次電池用電解質に通常使用されるものなどを制限なく使用でき、例えば、エーテル、エステル、アミド、線状カーボネート、環状カーボネートなどをそれぞれ単独でまたは２種以上混合して使用することができる。
【００６５】
中でも代表的には、環状カーボネート、線状カーボネート、またはこれらの混合物であるカーボネート化合物を使用することができる。
【００６６】
特に、前記カーボネート系有機溶媒のうち環状カーボネートであるエチレンカーボネート及びプロピレンカーボネートは、高粘度の有機溶媒であって、誘電率が高くて電解質内のリチウム塩をよりよく解離させるため、このような環状カーボネートに、ジメチルカーボネート及びジエチルカーボネートのような低粘度、低誘電率の線状カーボネートを適当な比率で混合して使えば、より高い電気伝導率を有する電解液を製造することができる。
【００６７】
また、前記有機溶媒のうちエーテルとしては、ジメチルエーテル、ジエチルエーテル、ジプロピルエーテル、メチルエチルエーテル、メチルプロピルエーテル及びエチルプロピルエーテルからなる群より選択されるいずれか一つまたはこれらのうち２種以上の混合物を使用できるが、これらに限定されることはない。
【００６８】
そして前記有機溶媒のうちエステルとしては、メチルアセテート、エチルアセテート、プロピルアセテート、メチルプロピオネート、エチルプロピオネート、プロピルプロピオネート、γ−ブチロラクトン、γ−バレロラクトン、γ−カプロラクトン、σ−バレロラクトン及びε−カプロラクトンからなる群より選択されるいずれか一つまたはこれらのうち２種以上の混合物を使用できるが、これらに限定されることはない。
【００６９】
前記非水電解質の注入は、最終製品の製造工程及び要求物性に応じて、リチウム二次電池の製造工程のうち適切な段階で行われ得る。すなわち、リチウム二次電池を組み立てる前、または、リチウム二次電池の組立の最終段階などで注入され得る。
【００７０】
本発明によるリチウム二次電池は、一般的な工程である巻取（ｗｉｎｄｉｎｇ）の外にも、セパレータと電極との積層（ｌａｍｉｎａｔｉｏｎ、ｓｔａｃｋ）及び折畳み（ｆｏｌｄｉｎｇ）工程を経て製造可能である。そして、電池ケースは、金属缶、または、樹脂層と金属層を含むラミネートシートからなるパウチ型電池ケースであり得る。
【００７１】
一方、本発明の他の態様によれば、二つ以上の単位セル及び前記単位セルを収納するモジュールケースを含む電池モジュールであって、前記単位セルがそれぞれ上述した本発明のリチウム金属二次電池であることを特徴とする電池モジュール、前記電池モジュールを含む電池パック、及び前記電池パックを電源として含むデバイスを提供する。
【００７２】
ここで、前記デバイスの具体的な例としては、電気モーターから動力を受けて作動するパワーツール；電気自動車、ハイブリッド電気自動車、プラグ−インハイブリッド電気自動車などを含む電気車；電気自転車、電気スクーターを含む電気二輪車；電気ゴルフカード；電力貯蔵用システムなどが挙げられるが、これに限定されることはない。
【００７３】
以下、本発明を具体的な実施例を挙げて説明する。しかし、本発明による実施例は多くの他の形態に変形され得、本発明の範囲が後述する実施例に限定されると解釈されてはならない。本発明の実施例は当業界で平均的な知識を持つ者に本発明をより完全に説明するために提供されるものである。
【００７４】
１．製造例（硫黄鎖基を有するカラギーナン高分子の製造）
０．００２Ｍのリチウムポリスルフィド（ジメトキシエタン（ＤＭＥ）中のＬｉ２Ｓ８  ０．００２Ｍ）溶液に、λ−カラギーナン高分子を投入した。
【００７５】
図１はリチウムポリスルフィド溶液の色変化及びＵＶ−ＶＩＳ分析を通じたλ−カラギーナン高分子との反応性を示した図であり、図２はリチウムポリスルフィド溶液とλ−カラギーナン高分子との反応前後のＸＰＳ分析グラフである。
【００７６】
図１及び図２を参照すれば、カラギーナン高分子が添加された溶液の色が変わり、波長に応じて吸光度が変化することから、二つの物質間に反応が起きたことが確認できる。
【００７７】
そして、二つの物質間の反応前後のＸＰＳ分析グラフから、λ−カラギーナン高分子の硫酸基とリチウムポリスルフィド溶液との求核置換反応が起きて硫黄鎖基を有するカラギーナン高分子が形成されたことが分かる。
【００７８】
２．比較例
ポリフッ化ビニリデン−ヘキサフルオロプロピレン（ＰＶＤＦ−ｃｏ−ＨＦＰ）高分子と酸化アルミニウム（Ａｌ２Ｏ３）とプロピレンカーボネート（ＰＣ）とを１：４：１の重量比で混合した後、ジメチルアセトアミド（ＤＭＡＣ）に入れて均一に撹拌した溶液を、ドクターブレードを用いてガラス板に１５０μｍの厚さでキャスティングした。これを常温で真空乾燥してＤＭＡＣを揮発させた後、蒸留水槽に入れてＰＣを除去した。そして、製造したフィルムを６０℃で２日間真空乾燥することで残っている水を完全に除去し、独立した保護層（厚さ約３０μｍ）を製造した。
【００７９】
このように製造した保護層をアルゴングローブボックス内でロールプレスを通じて１５０μｍ厚さのリチウムホイル上に取り付けた後、ディスク状に切断して電極を製造した。このように製造した電極を正極及び負極にし、前記正極と負極との間にセパレータ（ポリプロピレン系多孔性高分子基材）を介在させてコインセルを製造した。前記コインセルに、エチレンカーボネート（ＥＣ）とエチルメチルカーボネート（ＤＥＣ）とを３０：７０の体積比で混合した溶媒に１Ｍ  ＬｉＰＦ６と０．２Ｍ  ＬｉＮＯ３が溶解された電解液を注入し、リチウム対称セルを製造した。
【００８０】
３．実施例１
ポリフッ化ビニリデン−ヘキサフルオロプロピレン（ＰＶＤＦ−ｃｏ−ＨＦＰ）高分子と酸化アルミニウム（Ａｌ２Ｏ３）とプロピレンカーボネート（ＰＣ）とを１：４：１の重量比で混合した後、ジメチルアセトアミド（ＤＭＡＣ）に入れて均一に撹拌した溶液を、ドクターブレードを用いてガラス板に１５０μｍの厚さでキャスティングした。これを常温で真空乾燥してＤＭＡＣを揮発させた後、蒸留水槽に入れてＰＣを除去した。そして、製造したフィルムを６０℃で２日間真空乾燥することで残っている水を完全に除去し、独立した保護層基材を製造した。乾燥後に得られた保護層基材の厚さは約３０μｍであり、気孔度は約４０％であった。次いで、製造例で製造した硫黄鎖基を有するカラギーナン高分子を０．２重量％の濃度で水に溶解した溶液に、上記のように製造した高分子フィルムをディップコーティングして、硫黄鎖基を有するカラギーナン高分子が導入された保護層を製造した。最終的に得られた保護層は、厚さが約３０μｍであった。
【００８１】
このように製造した保護層をアルゴングローブボックス内でロールプレスを通じて１５０μｍ厚さのリチウムホイル上に取り付けた後、ディスク状に切断して電極を製造した。このように製造した電極を正極及び負極にし、前記正極と負極との間にセパレータ（ポリプロピレン系多孔性高分子基材）を介在させてコインセルを製造した。前記コインセルに、エチレンカーボネート（ＥＣ）とエチルメチルカーボネート（ＤＥＣ）とを３０：７０の体積比で混合した溶媒に１Ｍ  ＬｉＰＦ６と０．２Ｍ  ＬｉＮＯ３が溶解された電解液を注入し、リチウム対称セルを製造した。
【００８２】
４．実施例２
硫黄鎖基を有するカラギーナン高分子を保護層に導入するとき、硫黄鎖基を有するカラギーナン高分子を０．４重量％の濃度で水に溶解した溶液に保護層をディップコーティングすることを除き、実施例１と同じ方法でリチウム対称セルを製造した。
【００８３】
５．実施例３
硫黄鎖基を有するカラギーナン高分子を保護層に導入するとき、硫黄鎖基を有するカラギーナン高分子を０．６重量％の濃度で水に溶解した溶液に保護層をディップコーティングすることを除き、実施例１と同じ方法でリチウム対称セルを製造した。
【００８４】
６．実施例４
硫黄鎖基を有するカラギーナン高分子を保護層に導入するとき、硫黄鎖基を有するカラギーナン高分子を０．８重量％の濃度で水に溶解した溶液に保護層をディップコーティングすることを除き、実施例１と同じ方法でリチウム対称セルを製造した。
【００８５】
７．実施例５
硫黄鎖基を有するカラギーナン高分子を保護層に導入するとき、硫黄鎖基を有するカラギーナン高分子を１．０重量％の濃度で水に溶解した溶液に保護層をディップコーティングすることを除き、実施例１と同じ方法でリチウム対称セルを製造した。
【００８６】
８．リチウム金属二次電池の寿命性能の評価
まず、セルの駆動条件は、初サイクルのみ０．１ｍＡ／ｃｍ２の電流密度でそれぞれ１０時間ずつ充電及び放電を行い、その後は１ｍＡ／ｃｍ２の電流密度でそれぞれ１時間ずつ充電及び放電を行った。
【００８７】
図３は比較例及び実施例で製造したセルを駆動した後、デンドライトによる短絡が生じるまでのサイクル数を比べて示したグラフであり、図４は比較例及び実施例で製造した保護層のイオン伝導度を比べて示したグラフである。
【００８８】
図３及び図４を参照すれば、硫黄鎖基を有するカラギーナン高分子溶液の濃度が実施例３まで増加するほどセルサイクル数も増加する傾向を見せてから、実施例４以上になると、かえってセルサイクル数が実施例３に比べて減少したことが確認できる。これは、図４から分かるように、硫黄鎖基を有するカラギーナン高分子の導入量が増加するほど保護層のイオン伝導度が減少するためであると解釈される。
【００８９】
すなわち、硫黄鎖基を有するカラギーナン高分子は、デンドライト抑制効果を有することから、含量の増加とともにサイクル寿命も同時に増加するが、一定程度以上の含量になれば、保護層の低いイオン伝導度による過電圧の影響をより大きく受けるため、サイクル寿命が減少することになる。
【００９０】
以上の説明は本発明の技術思想を例示的に説明したものに過ぎず、本発明が属する技術分野で通常の知識を持つ者であれば、本発明の本質的な特性から逸脱しない範囲で多様な修正及び変形が可能であろう。したがって、本明細書に示された実施例は、本発明の技術思想を限定するものではなく説明するためものであり、このような実施例によって本発明の技術思想の範囲が限定されることはない。本発明の保護範囲は添付の特許請求の範囲によって解釈されるべきであり、それと同等な範囲内のすべての技術思想は本発明の権利範囲に含まれると解釈されればならない。
【図１】
2021501456.tif 000004
【図２】
2021501456.tif 000005
【図３】
2021501456.tif 000006
【図４】
2021501456.tif 000007
【手続補正書】
【提出日】令和2年5月1日(2020.5.1)
【手続補正１】
【補正対象書類名】特許請求の範囲
【補正対象項目名】全文
【補正方法】変更
【補正の内容】
【特許請求の範囲】
【請求項１】
正極、負極、及び前記正極と前記負極との間に介在されたセパレータを備える電極組立体と、
前記電極組立体を含浸させる非水電解液と、を含むリチウム金属二次電池であって、
前記負極がリチウム金属を含み、
前記リチウム金属二次電池は、前記負極と前記セパレータとの間に介在された保護層を含み、
前記保護層が、硫黄鎖基を有する高分子を含む、リチウム金属二次電池。
【請求項２】
前記硫黄鎖基を有する高分子が、硫酸基（ＳＯ４２−）を有する高分子とリチウムポリスルフィド（Ｌｉ２Ｓｎ、０＜ｎ＜１０）との反応生成物である、請求項１に記載のリチウム金属二次電池。
【請求項３】
前記硫酸基（ＳＯ４２−）を有する高分子がカラギーナン高分子を含む、請求項２に記載のリチウム金属二次電池。
【請求項４】
前記カラギーナン高分子がλ−カラギーナンを含む、請求項３に記載のリチウム金属二次電池。
【請求項５】
前記保護層が、保護層基材として、多孔性高分子層または無機物が混合された多孔性混合層を含み、前記硫黄鎖基を有する高分子が、前記保護層基材に導入された、請求項１から４のいずれか一項に記載のリチウム金属二次電池。
【請求項６】
前記非水電解液がＬｉＮＯ３を添加剤としてさらに含む、請求項１から５のいずれか一項に記載のリチウム金属二次電池。
【請求項７】
前記保護層の厚さが０．１μｍ〜１００μｍである、請求項１から６のいずれか一項に記載のリチウム金属二次電池。
【請求項８】
前記保護層が保護層基材を含み、前記保護層基材がビニリデン重合単位を含むポリビニリデン系高分子樹脂を含む、請求項１から４のいずれか一項に記載のリチウム金属二次電池。
【請求項９】
前記保護層が無機物粒子をさらに含み、前記無機物粒子がＢａＴｉＯ３、ＳｒＴｉＯ３、ＳｎＯ２、ＣｅＯ２、ＭｇＯ、ＮｉＯ、ＣａＯ、ＺｎＯ、ＺｒＯ２、Ｙ２Ｏ３、Ａｌ２Ｏ３、ＴｉＯ２、ＳｉＣ、またはこれらのうち二つ以上を含む、請求項８に記載のリチウム金属二次電池。
【請求項１０】
前記保護層の気孔度が５ｖｏｌ％〜９５ｖｏｌ％である、請求項１から９のいずれか一項に記載のリチウム金属二次電池。
【手続補正２】
【補正対象書類名】図面
【補正対象項目名】図１
【補正方法】変更
【補正の内容】
【図１】
2021501456.tif 000008
【国際調査報告】
2021501456.tif 000009
2021501456.tif 000010
2021501456.tif 000011
2021501456.tif 000012